(57)【要約】【課題】吸水加工を施さない場合においても半永久的に吸水し、着用時の汗をすばやく吸い取ることができ、快適性に優れ、柔らかく肌触りがよい布帛の提供。【解決手段】エステル形成性スルホン酸塩化合物を０．５〜５モル％で含有するポリエステル繊維を含み、かつ、ＪＩＳ  Ｌ０２１７  １０３  Ｃ法による洗濯３０回後のＪＩＳ  Ｌ１９０７  滴下法に準処した吸水性が１０秒以下である吸水性布帛。【選択図】なし【特許請求の範囲】
【請求項１】
エステル形成性スルホン酸塩化合物を０．５〜５モル％で含有するポリエステル繊維を含み、かつ、ＪＩＳ  Ｌ０２１７  １０３  Ｃ法による洗濯３０回後のＪＩＳ  Ｌ１９０７  滴下法に準処した吸水性が１０秒以下である吸水性布帛。
【請求項２】
前記吸水性が２秒以下である、請求項１に記載の吸水性布帛。
【請求項３】
前記エステル形成性スルホン酸塩化合物は、金属スルホネート基含有イソフタル酸である、請求項１又は２に記載の吸水性布帛。
【請求項４】
エステル形成性スルホン酸塩化合物を０．５〜５モル％で含有するポリエステル繊維を含む布帛に、減量率１〜１２％でアルカリ減量を施す工程を含む、請求項１〜３のいずれか１項に記載の吸水性布帛の製造方法。
【発明の詳細な説明】
【技術分野】
【０００１】
本発明は吸水性を有する布帛に関する。より詳細には、本発明は、吸水加工を施さずに半永久的に吸水性を有し、吸水性に優れる為、着用時の汗をすばやく吸い取ることができ、快適性に優れ、さらに、柔らかく、肌触りも良いために、インナーウエア、スポーツウエア、寝具等に好適に用いることができる吸水性布帛に関する。
【背景技術】
【０００２】
ポリエステルやポリアミド繊維などの合成繊維は、汎用素材としてインナーウエア、スポーツウエア等に使用されている。しかしながら、これらの合成繊維は、疎水性繊維であるため、特に肌周りの商品に使用する際には吸水加工が必要であり、洗濯を繰り返すと吸水性が低下するという問題点がある。特に、ユニフォームなどで使用される工業洗濯といわれる高温での洗濯では吸水加工剤の脱落が顕著であり、洗濯耐久性向上が求められている。
【０００３】
ポリエステルの吸水性を改善する方法として種々の検討が進められている。
例えば、以下の特許文献１では、ポリエステル繊維を吸水剤で処理した後、吸水剤をハイドロゲルで被覆することにより、吸水性等を付与している。この方法では吸水剤が加工で付与されており、ハイドロゲルによる被覆を施しても吸水性の劣化は避けられず、洗濯を繰り返すと性能が低下してしまい、工業洗濯のような高温の洗濯ではさらに性能が低下する可能性がある。さらにハイドロゲルの被覆により、繊維の柔らかさを損なうおそれもある。
また、以下の特許文献２では、ポリエステル繊維にアルカリ加工を施した後、親水剤を含む処理液で処理することにより、吸水性を有するポリエステル繊維織編物を製造することが記載されているが、通常のポリエステルに加工しているため、洗濯耐久性のある吸水性を付与することは出来ていない。
【先行技術文献】
【特許文献】
【０００４】
【特許文献１】特開平９−１５８０４９号公報
【特許文献２】特開２００５−２００７９９号公報
【発明の概要】
【発明が解決しようとする課題】
【０００５】
本発明が解決しようとする課題は、吸水加工を施さない場合においても半永久的に吸水する布帛、すなわち、着用時の汗をすばやく吸い取ることができ、快適性に優れ、やわらかく、肌触りのよいインナーウエア、スポーツウエア等に好適に用いることができる吸水性布帛を提供することである。
【課題を解決するための手段】
【０００６】
本発明者らは、上記課題を解決すべく鋭意研究し、実験を重ねた結果、特定のポリエステル糸を含む布帛に特定のアルカリ処理を施すことにより、上記課題を解決しうることを見出し、本発明を完成するに至った。
すなわち、本発明は以下の通りのものである。
【０００７】
［１］エステル形成性スルホン酸塩化合物を０．５〜５モル％で含有するポリエステル繊維を含み、かつ、ＪＩＳ  Ｌ０２１７  １０３  Ｃ法による洗濯３０回後のＪＩＳ  Ｌ１９０７  滴下法に準処した吸水性が１０秒以下である吸水性布帛。
【０００８】
［２］前記吸水性が２秒以下である、前記［１］に記載の吸水性布帛。
【０００９】
［３］前記エステル形成性スルホン酸塩化合物は、金属スルホネート基含有イソフタル酸である、前記［１］又は［２］に記載の吸水性布帛。
【００１０】
［４］エステル形成性スルホン酸塩化合物を０．５〜５モル％で含有するポリエステル繊維を含む布帛に、減量率１〜１２％でアルカリ減量を施す工程を含む、前記［１］〜［３］のいずれかに記載の吸水性布帛の製造方法。
【発明の効果】
【００１１】
本発明の吸水性布帛は、吸水加工を施さない場合においても半永久的に吸水し、着用時の汗をすばやく吸い取ることができ、快適性に優れ、柔らかく肌触りがよいため、インナーウエア、スポーツウエア等に好適に利用可能である。
【図面の簡単な説明】
【００１２】
【図１】実施例１の編物の編組織を示す。
【発明を実施するための形態】
【００１３】
以下、本発明について詳細に説明する。
本発明の吸水性布帛はエステル形成性スルホン酸塩化合物を０．５〜５モル％含有するポリエステル繊維を含むことを特徴としている。エステル形成性スルホン酸塩化合物を０．５〜５モル％含有するポリエステル繊維の例としては、例えば、５−ナトリウムスルホイソフタル酸、５−カリウムスルホイソフタル酸、４−ナトリウムスルホ−２，６−ナフタレンジカルボン酸、２−ナトリウムスルホ−４−ヒドロキシ安息香酸、３，５−ジカルボン酸ベンゼンスルホン酸テトラメチルホスホニウム塩、３，５−ジカルボン酸ベンゼンスルホン酸テトラブチルホスホニウム塩、３，５−ジカルボン酸ベンゼンスルホン酸トリブチルメチルホスホニウム塩、２，６−ジカルボン酸ナフタレン−４−スルホン酸テトラブチルホスホニウム塩、２，６−ジカルボン酸ナフタレン−４−スルホン酸テトラメチルホスホニウム塩、３，５−ジカルボン酸ベンゼンスルホン酸アンモニウム塩等又はこれらのメチル、ジメチルエステル等のエステル誘導体が挙げられる。これらのメチル、ジメチルエステル等のエステル誘導体はポリマーの白度、重合速度が優れる点で好ましく用いられる。
金属スルホネート基含有イソフタル酸成分を含有させるのが好ましく、中でも５−ナトリウムスルホイソフタル酸ジメチルは特に好ましい。
【００１４】
ポリエステル繊維中にエステル形成性スルホン酸塩化合物を０．５〜５モル％含有することで、所定のアルカリ処理を行うだけで、吸水効果が得られ、洗濯を繰り返してもその効果がほとんど変わらない布帛となる。ポリエステル繊維中のエステル形成性スルホン酸塩化合物の含有量が０．５モル％未満ではアルカリ処理後の吸水性の耐久効果が小さく、また、ポリエステル繊維中にＳ元素を５モル％より多く含む場合には繊維の強度が低下し、紡糸が困難となる。ポリエステル繊維中のエステル形成性スルホン酸塩化合物は１〜４．５モル％がより好ましく、１．５〜４モル％がさらに好ましい。
【００１５】
本発明の布帛に永久的な吸水効果を発揮させるためには、加工工程で特定のアルカリ処理を施すことが必要である。アルカリ処理の条件としては減量率を好ましくは１〜１０％、より好ましくは１．５〜８％にすることが好ましい。エステル形成性スルホン酸塩化合物を０．５〜５モル％含有するポリエステル繊維は通常のポリエステル繊維に比べアルカリ減量の速度が速いため、アルカリを低濃度に調整し、処理することが好ましい。減量率が１％未満の場合にはアルカリ処理による効果が小さく、吸水性の耐久性に劣る。減量率が１０％より大きいとアルカリ減量が進みすぎるため、吸水性の耐久性に劣る。一旦形成された繊維表面の親水基成分が減量により落ちてしまうためと推定される。また、繊維表面に沢山のボイドが発生し、繊維強度が低下するため、好ましくない。減量率を１〜１０％にするには、例えば水酸化ナトリウムを１ｇ／Ｌ〜２０ｇ／Ｌの濃度で９０〜１００℃で２０分〜１００分処理するアルカリ処理方法が好適に用いられる。エステル形成性スルホン酸塩化合物を０．５〜５モル％含有するポリエステル繊維を所定のアルカリ条件で処理することにより吸水加工を施さない場合でも耐久的な吸水性を得ることができる。耐久的とは洗濯を繰り返しても吸水性の低下が起こり難いことをいう。洗濯の方法はＪＩＳ  Ｌ０２１７  １０３法が好適に用いられ、洗剤は中性洗剤、弱アルカリ性洗剤等通常の洗剤が好適に用いられる。
【００１６】
本発明の布帛は、ＪＩＳ  Ｌ０２１７  １０３  Ｃ法による洗濯３０回後の吸水性（ＪＩＳ  Ｌ１９０７  滴下法）が１０秒以下である。洗濯３０回後の吸水性は５秒以下が好ましく、２秒以下がより好ましい。本発明の布帛は該洗濯回数５０回、１００回後も吸水性を保持することができる。
また、本発明の布帛は工業洗濯時にも吸水効果を持続する効果に優れる。工業洗濯とはユニフォームなどの洗濯に適用されている家庭洗濯よりも厳しい条件での洗濯でＪＩＳ  Ｌ１０９６  Ｆ−２に規定されている。本発明の布帛はＪＩＳ  Ｌ１０９６  Ｆ−２による６０℃３０分の洗濯３０後の吸水性も１０秒以下である。
エステル形成性スルホン酸塩化合物を０．５〜５モル％含有したポリエステル繊維に、所定のアルカリ減量を行うことで、吸水効果が得られる理由については明確ではないが、アルカリ処理によって繊維表面の−ＳＯ３Ｈ基、−ＣＯＯＨ基などの親水基の表面濃度が相対的に高くなっていると推定される。
尚、本発明の布帛の繊維表面にはアルカリ処理条件により小さな穴やピットが少量見られる場合があるが、筋状の溝は観察されず、表面形態の変化により吸水性が発現したのではないと推定される。アルカリ減量を行っても筋状の溝などの発生が無いことから強度の低下率が小さい。
【００１７】
本発明の吸水性布帛は５０℃で３０分間、カチオン染料（ｋａｙａｃｒｙｌ  ｂｌｕｅ  ＧＲＬ）で染色した場合に布帛中のエステル形成性スルホン酸塩化合物を含むポリエステル繊維において染色前と染色後のＫ／Ｓ（表面染色濃度）の差が１．５以上であることが好ましい。通常、カチオン染料に染まるポリエステル繊維であっても、染色温度を９０℃以上にする必要があるが本発明の布帛では非常に低温で染着が起こる。ただし、本発明の布帛を一旦９０℃以上でカチオン染料もしくは分散染料で染色した場合はこの温度条件でＫ／Ｓの差を１．５以上にすることはできない。
【００１８】
本発明の布帛はエステル形成性スルホン酸塩化合物を０．５〜５モル％含有するポリエステル繊維を少なくとも布帛の片表面の２５％以上、好ましくは４０％以上に含まれることが望ましい。ここでの２５％以上とは全面積に占める割合を意味する。本発明の布帛を製品として使用する場合にはエステル形成性スルホン酸塩化合物を含有するポリエステル繊維面を肌側に使用することが望ましい。
本発明の布帛を構成する際にはエステル形成性スルホン酸塩化合物を０．５〜５モル％含有するポリエステル繊維に通常のポリエステル繊維、ポリアミド繊維、ポリウレタン繊維等の合成繊維、あるいは、綿、レーヨン、キュプラ、アセテート等のセルロース繊維との混用が可能である。
【００１９】
本発明に用いる繊維の総繊度は８〜１６７デシテックス（ｄｔｅｘ）が好ましく、２２〜１１０ｄｔｅｘがより好ましい。単糸繊度も特に限定されないが０．５〜２ｄｔｅｘが、肌触りや風合いの観点から、好ましい。
本発明に用いる繊維には、二酸化チタン等の艶消剤、リン酸等の安定剤、ヒドロキシベンゾフェノン誘導体等の紫外線吸収剤、タルク等の結晶化核剤、フュームドシリカ等の易滑剤、ヒンダードフェノール誘導体等の抗酸化剤、難燃剤、制電剤、顔料、蛍光増白剤、赤外線吸収剤、消泡剤等が含有されていてもよい。
【００２０】
本発明の布帛に使用する繊維は、仮撚糸等の捲縮を有するものを用いることもでき、肌触りの観点から、捲縮伸長率が０〜１５０％のものが好ましい。なお、仮撚糸の捲縮伸長率は、下記条件にて測定したものである。
捲縮糸の上端を固定し、下端に１．７７×１０-３ｃＮ／ｄｔｅｘの荷重をかけ、３０秒後の長さ（Ａ）を測定する。次いで、１．７７×１０-３ｃＮ／ｄｔｅｘの荷重を取り外し、０．０８８ｃＮ／ｄｔｅｘの荷重をかけ、３０秒後の長さ（Ｂ）を測定し、下記式（１）により捲縮伸長率を求める：
捲縮伸長率（％）＝｛（Ｂ−Ａ）／Ａ｝×１００        （１）
【００２１】
本発明の布帛は織物でも、編物でもよい。織物の場合の織組織としては平織組織、綾織組織、朱子織組織、及びそれらから誘導された各種変化組織を適用することができる。編物の場合は丸編、経編のいずれでもよく、編機としては、緯編機やダブル丸編機、トリコット編機、ラッセル編機等を使用できる。使用する編機の編ゲージとしては１０〜６０ＧＧが好ましい。編組織も特に限定されない。
【００２２】
本発明の編地の目付は特に限定されないが、３０〜３００ｇ／ｍ２が好ましく、より好ましくは５０〜２５０ｇ／ｍ２である。
また、本発明の編地には吸水加工を施してもよい。吸水加工を施すことでより一層の吸水耐久効果が発揮される。特に工業洗濯での耐久性を上げるためには非常に有効である。
本発明の編地は、繊維製品の中でも衣料、特にスポーツウエアやインナー等の汗処理機能が必要な衣料用途に好適であるがこれに限定されず、アウターや裏地等の衣料や、シーツ等の寝具、さらには失禁パンツ等の衛生物品にも適用でき、好適な吸水効果を発揮する。
【実施例】
【００２３】
以下、実施例により本発明を具体的に説明する。無論、本発明はこれらに限定されるものではない。
なお、実施例で得た編地を、以下の方法で評価した。
（１）着用試験
エステル形成性スルホン酸塩化合物を含有するポリエステル繊維が表面に多く露出している面が肌側になるように作製されたシャツを着用し、３０℃、５０％ＲＨ環境の人工気候室にて１０分間安静にした後に、大武・ルート工業社製トレッドミルＯＲＫ−３０００にて時速７ｋｍで２０分の走行運動を行い、再び１０分間安静にした。走行運動前の肌触り、快適感、そして走行運動後のベタツキ感を、それぞれ、以下の評価基準に従い官能評価した：
○：肌触りや風合いが良い；快適である；ベタツキ感を感じない。
△：肌触りや風合いがやや悪い；やや不快である；ややベタツキ感を感じる。
×：肌触りや風合いが悪い；不快である；ベタツキ感を感じる。
【００２４】
（２）吸水性
ＪＩＳ  Ｌ１９０７  滴下法  の方法に準処した。
【００２５】
（３）洗濯処理
ＪＩＳ  Ｌ０２１７  付表１の１０３法に準処した。
【００２６】
（４）工業洗濯試験
ＪＩＳ  Ｌ１０９６  Ｆ−２中温ワッシャー法に準処した。
【００２７】
［実施例１］
２８ゲージダブル丸編機を使用し、８４ｄｔｅｘ／３６ｆのナトリウムイソフタル酸ジメチル- 5 -スルホン酸を２モル％含有するポリエステル丸型断面糸の加工糸と８４ｄｔｅｘ／７２ｆのポリエステル丸型断面加工糸とを図１に示す編組織（図中の丸数字は編成順を示す）に示すように給糸し、生機を得た。この生機を液流染色機にて８０℃×２０分で精練、水洗した後に、ピンテンターにて幅出し率２０％で１８０℃×９０秒のプレセットを行った。その後、液流染色機にて水酸化ナトリウム濃度８ｇ／Ｌで２℃／ｍｉｎの条件で昇温し、９５℃で６０分間アルカリ処理を施し、中和、水洗した。８４ｄｔｅｘ／３６ｆのナトリウムイソフタル酸ジメチル-５-スルホン酸を２モル％含有するポリエステル丸型断面糸の加工糸の減量率は４．２％であった。その後、１３０℃でのポリエステル染色、水洗を行い、ピンテンターにて、しわが取れる程度に伸長し、１５０℃×９０秒のファイナルセットを行い、目付１４５ｇ／ｍ２、厚み０．６６ｍｍの編地を得た。本編地のＪＩＳ  Ｌ０２１７  付表１の１０３法とＪＩＳ  Ｌ１０９６  Ｆ−２中温ワッシャー法での洗濯３０回後の吸水性は、それぞれ、２秒と７秒であり、この編地を用いたシャツの着用試験ではやわらかく快適で、発汗後もベタツキ感がないという結果が得られた。
【００２８】
［実施例２］
２８ＧＧのトリコット編み機を用いて、フロントに５６ｄｔｅｘ／２４ｆのナトリウムイソフタル酸ジメチル-５-スルホン酸を２モル％含有するポリエステル丸型断面糸の加工糸、バックにポリウレタン糸４４ｄｔｅｘを用いてハーフトリコット組織にて編地を編成した。８０℃にてリラックス、精練を行い、１９０℃で熱セットを行い、液流染色機にて水酸化ナトリウム濃度１０ｇ／Ｌで２℃／ｍｉｎの条件で昇温し、９５℃で６０分間アルカリ処理を施し、中和、水洗した。減量率は８．５％であった。さらに１３０℃で染色、１７０℃で仕上げセットを実施して、目付１９０ｇ／ｍ２、厚み０．６１ｍｍの編物を得た。本編地のＪＩＳ  Ｌ０２１７  付表１の１０３法とＪＩＳ  Ｌ１０９６  Ｆ−２中温ワッシャー法での洗濯３０回後の吸水性は、それぞれ、１秒と２秒であり、この編地で作製したスパッツの着用試験ではやわらかく、快適で、発汗後もベタツキ感のないものであった。
【００２９】
［実施例３］
５６ｄｔｅｘ／２４ｆのナトリウムイソフタル酸ジメチル-５-スルホン酸を２モル％含有するポリエステル丸型断面糸を経緯方向に配糸して、平織物を作製した。８０℃にて精練を行い、１９０℃で熱セットを行い、液流染色機にて水酸化ナトリウム濃度１２ｇ／Ｌで２℃／ｍｉｎの条件で昇温し、９５℃で６０分間アルカリ処理を施し、中和、水洗した。減量率は９％であった。さらに１３０℃で染色、１７０℃で仕上げセットを実施して、目付６５ｇ／ｍ２、厚み０．３８ｍｍの織物を得た。本織物のＪＩＳ  Ｌ０２１７  付表１の１０３法とＪＩＳ  Ｌ１０９６  Ｆ−２中温ワッシャー法での洗濯３０回後の吸水性は、それぞれ、１秒と５秒であり、この織物から得たウエアの着用試験ではやわらかく、快適で、発汗後もベタツキ感のないものであった。
【００３０】
［実施例４］
８４ｄｔｅｘ／３６ｆのナトリウムイソフタル酸ジメチル-５-スルホン酸を２モル％含有するポリエステル丸型断面糸の代わりに、８４ｄｔｅｘ／３６ｆの4 −ナトリウムスルホ−２，６−ナフタレンジカルボン酸を２モル％含有するポリエステル丸型断面糸を用いた以外は実施例１と同様にして、目付１３０ｇ／ｍ２、厚み０．５７ｍｍの編地を得た。この編地のＪＩＳ  Ｌ０２１７  付表１の１０３法とＪＩＳ  Ｌ１０９６  Ｆ−２中温ワッシャー法での洗濯３０回後の吸水性は、それぞれ、２秒と８秒であり、この編地を用いたシャツの着用試験ではやわらかく快適で、発汗後もベタツキ感がないという結果が得られた。
【００３１】
［実施例５］
染色時に吸水加工として、高松油脂（株）のＳＲ１０００を２ｗｔ％加えた他は実施例１と同様にして、目付１４６ｇ／ｍ２、厚み０．６７ｍｍの編地を得た。この編地のＪＩＳ  Ｌ０２１７  付表１の１０３法とＪＩＳ  Ｌ１０９６  Ｆ−２中温ワッシャー法での洗濯３０回後の吸水性は、それぞれ、１秒と１秒であり、この編地を用いたシャツの着用試験ではやわらかく快適で、発汗後もベタツキ感がないという結果が得られた。
【００３２】
［比較例１］
８４ｄｔｅｘ／３６ｆのナトリウムイソフタル酸ジメチル-５-スルホン酸を２モル％含有するポリエステル丸型断面糸の加工糸の代わりに８４ｄｔｅｘ／３６ｆのレギュラーポリエステル丸型断面糸の加工糸を用いた以外は実施例１と同様にして、目付１５２ｇ／ｍ２、厚み０．６９ｍｍの編地を得た。この編地のＪＩＳ  Ｌ０２１７  付表１の１０３法とＪＩＳ  Ｌ１０９６  Ｆ−２中温ワッシャー法での洗濯３０回後の吸水性は、それぞれ、１８０秒以上と１８０秒以上であり、この編地を用いたシャツの着用試験では発汗時にベタツキ感があったという結果が得られた。
【００３３】
［比較例２］
アルカリ処理における水酸化ナトリウム濃度を０．５ｇ／Ｌにした以外は実施例１と同様にして、目付１５０ｇ／ｍ２、厚み０．６８ｍｍの編地を得た。この編地のＪＩＳ  Ｌ０２１７  付表１の１０３法とＪＩＳ  Ｌ１０９６  Ｆ−２中温ワッシャー法での洗濯３０回後の吸水性は、それぞれ、１８０秒以上と１８０秒以上であり、この編地を用いたシャツの着用試験では発汗時にベタツキ感があったという結果が得られた。
【００３４】
［比較例３］
アルカリ処理における水酸化ナトリウム濃度を２４ｇ／Ｌにした以外は実施例１と同様にして、目付１２５ｇ／ｍ２、厚み０．５５ｍｍの編地を得た。この編地のＪＩＳ  Ｌ０２１７  付表１の１０３法とＪＩＳ  Ｌ１０９６  Ｆ−２中温ワッシャー法での洗濯３０回後の吸水性は、それぞれ、１８０秒以上と１８０秒以上であり、この編地を用いたシャツの着用試験では発汗時にベタツキ感があったという結果が得られた。
【００３５】
【表１】
2014101599.tif 000002
【産業上の利用可能性】
【００３６】
本発明に係る吸水性布帛は、吸水加工を施さない場合においても半永久的に吸水し、着用時の汗をすばやく吸い取ることができ、快適性に優れ、柔らかく肌触りがよいため、インナーウエア、スポーツウエア等に好適に利用可能である。
【図１】
2014101599.tif 000003